ГРАФЕНОВЫЕ НАНОЛЕНТЫ, ГРАФЕНОВЫЕ НАНОПЛАСТИНКИ И ИХ СМЕСИ, А ТАКЖЕ СПОСОБЫ СИНТЕЗА

1. Способ синтеза графеновых нанолент, включающий непрерывное осаждение катализатора на постоянно движущуюся подложку, формирование углеродных нанотрубок на подложке, отделение углеродных нанотрубок от подложки, сбор углеродных нанотрубок, и превращение углеродных нанотрубок в графеновые наноленты, причем подложка проходит последовательно через стадии осаждения, формирования, отделения и сбора.
2. Способ по п. 1, в котором графеновые наноленты имеют однородную длину.
3. Способ по п. 2, в котором однородная длина составляет примерно 50 мкм, примерно 100 мкм, примерно 150 мкм или примерно 200 мкм.
4. Способ по п. 1, в котором графеновые наноленты имеют чистоту более 90%, 95%, 99%, 99,5% или 99,9%.
5. Способ по п. 1, в котором графеновые наноленты имеют чистоту более 90%, 95%, 99%, 99,5% или 99,9% и однородную длину примерно 50 мкм, примерно 100 мкм, примерно 150 мкм или примерно 200 мкм.
6. Способ по п. 1, в котором углеродные нанотрубки превращают в графеновые наноленты путем химического окисления, плазменного травления, электрохимического окисления или методами сонохимии.
7. Графеновые наноленты, имеющие однородную длину и чистоту выше 90%.
8. Графеновые наноленты по п. 7, в которых однородная длина составляет примерно 50 мкм, примерно 100 мкм, примерно 150 мкм или примерно 200 мкм.
9. Графеновые наноленты по п. 7, чистота которых превышает 95%, 99%, 99,5% или 99,9%.
11. Графеновые наноленты по п. 7, чистота которых превышает 95%, 99%, 99,5% или 99,9%, а однородная длина составляет примерно 50 мкм, примерно 100 мкм, примерно 150 мкм или примерно 200 мкм.
12. Графеновые наноленты по п. 7, суспендированные в масле или смазке.
13. Суспензия по п. 12, в которой концентрация графеновых нанолент составляет примерно 25 мг/л, примерно 50 мг/л, 100 мг/л или примерно 200 мг/л.
14. Графеновые наноленты, чистота которых выше 90%, 95%, 99%, 99,5% или 99,9% и имеющие однородную длину примерно 50 мкм, примерно 100 мкм, примерно 150 мкм или примерно 200 мкм.
15. Способ синтеза смеси графеновых нанолент и графеновых нанопластинок, включающий непрерывное осаждение катализатора на постоянно движущуюся подложку, формирование углеродных нанотрубок на подложке, отделение углеродных нанотрубок от подложки, сбор углеродных нанотрубок, и превращение углеродных нанотрубок в смесь графеновых нанолент и графеновых нанопластинок, причем подложка проходит последовательно через стадии осаждения, формирования, отделения и сбора.
16. Графеновые нанопластинки и графеновые наноленты по п. 15, суспендированные в масле или смазках.
17. Суспензия по п. 16, в котором концентрация графеновых нанопластинок и графеновых нанолент составляет примерно 25 мг/л, примерно 50 мг/л, 100 мг/л или примерно 200 мг/л.
18. Способ синтеза графеновых нанопластинок, включающий непрерывное осаждение катализатора на постоянно движущуюся подложку, формирование углеродных нанотрубок на подложке, отделение углеродных нанотрубок от подложки, сбор углеродных нанотрубок и превращение углеродных нанотрубок в графеновые нанопластинки, причем подложка проходит последовательно через стадии осаждения, формирования, отделения и сбора.
19. Графеновые нанопластинки, чистота которых выше 90%, 95%, 99%, 99,5% или 99,9% и имеющие однородную длину примерно 50 мкм, примерно 100 мкм, примерно 150 мкм или примерно 200 мкм.
20. Графеновые нанопластинки по п. 18, суспендированные в масле или смазках.
21. Суспензия по п. 12, в которой концентрация графеновых нанопластинок составляет примерно 25 мг/л, примерно 50 мг/л, 100 мг/л или примерно 200 мг/л.